(57)【要約】【課題】低燃費性に優れた空気入りタイヤを提供すること。【解決手段】６０〜１００質量％のイソプレン系ゴム、および０〜４０質量％のブタジエンゴムを含むゴム成分１００質量部に対し、ジブチルフタレート吸油量が７０〜１２０ｍｌ／１００ｇであり、窒素吸着比表面積が３５〜６０ｍ2／ｇであるカーボンブラックを３０〜５０質量部、脂肪族カルボン酸の亜鉛塩と芳香族カルボン酸の亜鉛塩との混合物を２〜５質量部、酸化亜鉛を１．０〜５質量部含有するベーストレッド用ゴム組成物により構成されたベーストレッドを有する空気入りタイヤ。【選択図】なし【特許請求の範囲】
【請求項１】
６０〜１００質量％のイソプレン系ゴム、および０〜４０質量％のブタジエンゴムを含むゴム成分１００質量部に対し、
ジブチルフタレート吸油量が７０〜１２０ｍｌ／１００ｇであり、窒素吸着比表面積が３５〜６０ｍ2／ｇであるカーボンブラックを３０〜５０質量部、脂肪族カルボン酸の亜鉛塩と芳香族カルボン酸の亜鉛塩との混合物を２〜５質量部、酸化亜鉛を１．０〜５質量部含有するベーストレッド用ゴム組成物により構成されたベーストレッドを有する空気入りタイヤ。
【発明の詳細な説明】
【技術分野】
【０００１】
本発明は所定のベーストレッド用ゴム組成物により構成されたベーストレッドを有する空気入りタイヤ。
【背景技術】
【０００２】
近年、タイヤの低燃費化への要請はますます強くなり、タイヤにおける占有比率の高いキャップトレッドだけでなく、ベーストレッドに対しても、より優れた低燃費性能が要求されている。
【０００３】
ベーストレッドは直接路面に接することがないため、キャップトレッドよりも低燃費化が可能であるが、キャップトレッドとバンドとの間に入る部材であることから、接着性および耐久性の観点からイソプレン系ゴムの比率を多くすることが一般的である。しかし、イソプレン系ゴムを多く含有する場合、加硫量および加硫温度が高くなるとリバージョンが起こり、低燃費性能が損なわれる恐れがあるため、低燃費性を重視したタイヤでは高温かつ短時間での加硫を実施することができず、生産性が悪化する傾向がある。
【０００４】
また、リバージョンを起こした際、同時にゴム組成物の破壊強度が低下するため、補強性の高いカーボンブラックを補強材として使用する必要があるが、このようなカーボンブラックは通常、微粒子タイプであり、低燃費性能とは背反することが知られている。
【０００５】
特許文献１〜７には、イソプレン系ゴムおよびブタジエン系ゴムを含むゴム成分、カーボンブラック、脂肪族カルボン酸の亜鉛塩と芳香族カルボン酸の亜鉛塩との混合物および酸化亜鉛を含有するトレッド用ゴム組成物が記載されているが、低燃費性には改善の余地がある。
【先行技術文献】
【特許文献】
【０００６】
【特許文献１】特開２０１６−４４２７０号公報
【特許文献２】特開２０１２−１１１９６２号公報
【特許文献３】特開２０１１−１０５７８９号公報
【特許文献４】特開２０１０−１１１７７３号公報
【特許文献５】特開２０１０−１１１２８７号公報
【特許文献６】特開２０１０−１１１７５４号公報
【特許文献７】特開２０１０−９０２８２号公報
【発明の概要】
【発明が解決しようとする課題】
【０００７】
本発明は、低燃費性に優れたベーストレッド用ゴム組成物により構成されたベーストレッドを有する空気入りタイヤを提供することを目的とする。
【課題を解決するための手段】
【０００８】
本発明は、６０〜１００質量％のイソプレン系ゴム、および０〜４０質量％のブタジエンゴムを含むゴム成分１００質量部に対し、ジブチルフタレート吸油量が７０〜１２０ｍｌ／１００ｇであり、窒素吸着比表面積が３５〜６０ｍ2／ｇであるカーボンブラックを３０〜５０質量部、脂肪族カルボン酸の亜鉛塩と芳香族カルボン酸の亜鉛塩との混合物を２〜５質量部、酸化亜鉛を１．０〜５質量部含有するベーストレッド用ゴム組成物により構成されたベーストレッドを有する空気入りタイヤに関する。
【発明の効果】
【０００９】
イソプレン系ゴムおよびブタジエンゴムを所定量含むゴム成分に対し、大粒径カーボンブラック、脂肪族カルボン酸の亜鉛塩と芳香族カルボン酸の亜鉛塩との混合物および酸化亜鉛を所定量含有するベーストレッド用ゴム組成物により構成されたベーストレッドを有する本発明の空気入りタイヤは低燃費性に優れる。
【発明を実施するための形態】
【００１０】
本発明の空気入りタイヤは、６０〜１００質量％のイソプレン系ゴム、および０〜４０質量％のブタジエンゴムを含むゴム成分１００質量部に対し、ジブチルフタレート吸油量が７０〜１２０ｍｌ／１００ｇであり、窒素吸着比表面積が３５〜６０ｍ2／ｇであるカーボンブラックを３０〜５０質量部、脂肪族カルボン酸の亜鉛塩と芳香族カルボン酸の亜鉛塩との混合物を２〜５質量部、酸化亜鉛を１．０〜５質量部含有するベーストレッド用ゴム組成物により構成されたベーストレッドを有することを特徴とする。
【００１１】
加硫時に分子鎖が切れやすいイソプレン系ゴムに対し、脂肪族カルボン酸の亜鉛塩と芳香族カルボン酸の亜鉛塩との混合物を配合することで分子鎖の切断を抑えることで、リバージョンを抑えることができる。さらに、長いまま維持されたゴム分子鎖が大粒径のカーボンブラックと絡むことにより、発熱が相乗的に抑制されていると考えられる。
【００１２】
前記ゴム成分は、６０〜１００質量％のイソプレン系ゴム、および０〜４０質量％のブタジエンゴムを含むゴム成分である。
【００１３】
イソプレン系ゴムとしては、天然ゴム（ＮＲ）、改質天然ゴム、イソプレンゴム（ＩＲ）などが挙げられる。ＮＲには、高純度天然ゴム（ＨＰＮＲ）も含まれ、改質天然ゴムとしては、エポキシ化天然ゴム（ＥＮＲ）、水素添加天然ゴム（ＨＮＲ）、グラフト化天然ゴム等が挙げられる。また、ＮＲとしては、例えば、ＳＩＲ２０、ＲＳＳ♯３、ＴＳＲ２０等、タイヤ工業において一般的なＮＲや、ＨＰＮＲなどを使用できる。
【００１４】
イソプレン系ゴムのゴム成分中の含有量は、６０質量％以上であり、６５質量％以上がより好ましく、６８質量％以上がより好ましい。６０質量％未満の場合は、接着性および耐久性が不十分となる恐れがある。また、イソプレン系ゴムの含有量は、接着性および耐久性の観点からの観点から１００質量％が好ましい。なお、２種以上のイソプレン系ゴムを併用する場合は合計量をイソプレン系ゴムの含有量とする。
【００１５】
ブタジエンゴム（ＢＲ）としては特に限定されず、例えば、日本ゼオン（株）製のＢＲ１２２０、宇部興産（株）製のＢＲ１３０Ｂ、ＢＲ１５０Ｂ等の高シス含有量のＢＲ、日本ゼオン（株）製のＢＲ１２５０Ｈ等の変性ＢＲ、宇部興産（株）製のＶＣＲ４１２、ＶＣＲ６１７等のシンジオタクチックポリブタジエン結晶を含有するＢＲ、ランクセス（株）製のＢＵＮＡＣＢ２５等の希土類元素系触媒を用いて合成されるＢＲ等を使用できる。これらＢＲは、１種を用いてもよいし、２種以上を併用してもよい。なかでも、低発熱性により優れるという理由から、高シス含量ＢＲを用いることが好ましい。
【００１６】
前記変性ＢＲとしては、リチウム開始剤により１，３−ブタジエンの重合をおこなったのち、スズ化合物を添加することにより得られ、さらに変性ＢＲ分子の末端がスズ−炭素結合で結合されているもの（スズ変性ＢＲ）や、ブタジエンゴムの活性末端に縮合アルコキシシラン化合物を有するブタジエンゴム（シリカ用変性ＢＲ）などが挙げられる。このような変性ＢＲとしては、例えば、日本ゼオン（株）製のＢＲ１２５０Ｈ（スズ変性）、住友化学工業（株）製のＳ変性ポリマー（シリカ用変性）などが挙げられる。
【００１７】
前記希土類系ＢＲは、希土類元素系触媒を用いて合成されたブタジエンゴムであり、シス含量が高く、かつビニル含量が低いという特徴を有している。希土類系ＢＲとしては、タイヤ製造において一般的なものを使用できる。
【００１８】
希土類系ＢＲの合成に使用される希土類元素系触媒としては、公知のものが使用でき、例えば、ランタン系列希土類元素化合物、有機アルミニウム化合物、アルミノキサン、ハロゲン含有化合物、必要に応じてルイス塩基を含む触媒などが挙げられる。これらのなかでも、ランタン系列希土類元素化合物としてネオジム（Ｎｄ）含有化合物を用いたＮｄ系触媒が特に好ましい。
【００１９】
ランタン系列希土類元素化合物としては、原子番号５７〜７１の希土類金属のハロゲン化物、カルボン酸塩、アルコラート、チオアルコラート、アミド等が挙げられる。なかでも、前記Ｎｄ系触媒が、高シス含量、低ビニル含量のＢＲが得られる点で好ましい。
【００２０】
有機アルミニウム化合物としては、ＡｌＲaＲbＲc（式中、Ｒa、Ｒb、Ｒcは、同一若しくは異なって、水素または炭素数１〜８の炭化水素基を表す。）で表されるものを使用できる。アルミノキサンとしては、鎖状アルミノキサン、環状アルミノキサンが挙げられる。ハロゲン含有化合物としては、ＡｌＸkＲd3-k（式中、Ｘはハロゲン、Ｒdは炭素数１〜２０のアルキル基、アリール基またはアラルキル基、ｋは１、１．５、２または３を表す。）で表されるハロゲン化アルミニウム：Ｍｅ3ＳｒＣｌ、Ｍｅ2ＳｒＣｌ2、ＭｅＳｒＨＣｌ2、ＭｅＳｒＣｌ3などのストロンチウムハライド；四塩化ケイ素、四塩化錫、四塩化チタン等の金属ハロゲン化物が挙げられる。ルイス塩基は、ランタン系列希土類元素化合物を錯体化するのに用いられ、アセチルアセトン、ケトン、アルコール等が好適に用いられる。
【００２１】
希土類元素系触媒は、ブタジエンの重合の際に、有機溶媒（ｎ−ヘキサン、シクロヘキサン、ｎ−ヘプタン、トルエン、キシレン、ベンゼン等）に溶解した状態で用いても、シリカ、マグネシア、塩化マグネシウム等の適当な担体上に担持させて用いてもよい。重合条件としては、溶液重合または塊状重合のいずれでもよく、好ましい重合温度は−３０〜１５０℃であり、重合圧力は他の条件に依存して任意に選択してもよい。
【００２２】
希土類系ＢＲのシス１，４結合含有率（シス含量）は、耐久性や耐摩耗性能の観点から、９０質量％以上が好ましく、９３質量％以上がより好ましく、９５質量％以上がより好ましい。
【００２３】
希土類系ＢＲのビニル含量は、耐久性や耐摩耗性能の観点から、１．８質量％以下が好ましく、１．５質量％以下がより好ましく、１．０質量％以下がさらに好ましく、０．８質量％以下が特に好ましい。なお、本明細書において、ＢＲのビニル含量（１，２−結合ブタジエン単位量）およびシス含量（シス１，４結合含有率）は、赤外吸収スペクトル分析法によって測定できる。
【００２４】
ＢＲのゴム成分中の含有量は、４０質量％以下が好ましく、３５質量％以下が好ましく、３２質量％以下がより好ましい。４０質量％を超える場合は接着性および耐久性が不十分となる恐れがある。また、ＢＲの含有量は、低燃費性の観点から、０質量％が好ましい。なお、２種以上のＢＲを併用する場合は合計量をＢＲの含有量とする。
【００２５】
前記ゴム成分はイソプレン系ゴムおよびＢＲ以外のゴム成分（他のゴム成分）を含有することができる。他のゴム成分としては、スチレンブタジエンゴム（ＳＢＲ）、スチレンイソプレンブタジエン共重合体ゴム、クロロプレンゴム（ＣＲ）、アクリロニトリル−ブタジエン共重合体ゴム（ＮＢＲ）などのジエン系ゴム成分やブチル系ゴムが挙げられる。これらのゴム成分は、単独で用いてもよく、２種以上を併用してもよい。しかし、低燃費性、接着性および耐久性の観点からイソプレン系ゴムおよびＢＲのみからなるゴム成分が好ましい。
【００２６】
前記カーボンブラックは、ジブチルフタレート吸油量が７０〜１２０ｍｌ／１００ｇであり、窒素吸着比表面積が３５〜６０ｍ2／ｇである大粒径カーボンブラックである。この大粒径カーボンブラックを含有することにより、補強性および低燃費性をバランスよく向上させることができる。このような大粒径カーボンブラックとしては、前記の条件を満たす限り特に限定されないが、例えば、ＦＥＦやＧＰＦなどが挙げられる。
【００２７】
大粒径カーボンブラックのジブチルフタレート（ＤＢＰ）吸油量は、７０ｍｌ／１００ｇ以上であり、１０５ｍｌ／１００ｇ以上が好ましく、１１０ｍｌ／１００ｇ以上がより好ましい。７０ｍｌ／１００ｇ未満の場合は、十分な補強性が得られず、耐久性が悪化する恐れがある。また、ＤＢＰ吸油量は、１２０ｍｌ／１００ｇ以下であり、１１８ｍｌ／１００ｇ以下が好ましく、１１５ｍｌ／１００ｇ以下がより好ましい。１２０ｍｌ／１００ｇを超える場合は、ゴム組成物の伸びが低下し、耐久性が悪化する恐れがある。
【００２８】
大粒径カーボンブラックの窒素吸着比表面積（Ｎ2ＳＡ）は、３５ｍ2／ｇ以上であり、３８ｍ2／ｇ以上が好ましい。Ｎ2ＳＡが３５ｍ2／ｇ未満の場合は、十分な補強性が得られず、耐久性が悪化する恐れがある。また、Ｎ2ＳＡは、６０ｍ2／ｇ以下であり、５５ｍ2／ｇ以下が好ましく、５０ｍ2／ｇ以下がより好ましい。６０ｍ2／ｇを超える場合は、十分な低燃費性が得られない恐れがある。
【００２９】
大粒径カーボンブラックのゴム成分１００質量部に対する含有量は、３０質量部以上であり、３５質量部以上がより好ましい。３０質量部未満の場合は、十分な補強性が得られず、耐久性が悪化する恐れがある。また、カーボンブラックの含有量は、５０質量部以下であり、４５質量部以下がより好ましい。５０質量部を超える場合は、十分な低燃費性が得られない恐れがある。
【００３０】
前記混合物は、脂肪族カルボン酸の亜鉛塩と芳香族カルボン酸の亜鉛塩との混合物であり、当該混合物を含有することによりリバージョンを抑制することができる。
【００３１】
脂肪族カルボン酸の亜鉛塩における脂肪族カルボン酸としては、やし油、パーム核油、ツバキ油、オリーブ油、アーモンド油、カノーラ油、落花生油、米糖油、カカオ脂、パーム油、大豆油、綿実油、胡麻油、亜麻仁油、ひまし油、菜種油などの植物油由来の脂肪族カルボン酸、牛脂などの動物油由来の脂肪族カルボン酸、アロマオイルなどの石油系オイル由来の脂肪族カルボン酸などが挙げられるが、環境に配慮することも、将来の石油の供給量の減少に備えることもでき、さらに、加硫戻りを十分に抑制できることから、植物油由来の脂肪族カルボン酸が好ましく、やし油、パーム核油またはパーム油由来の脂肪族カルボン酸がより好ましい。
【００３２】
脂肪族カルボン酸の炭素数は４以上が好ましく、６以上がより好ましい。脂肪族カルボン酸の炭素数が４未満の場合は、分散性が悪化する傾向がある。また、脂肪族カルボン酸の炭素数は１６以下が好ましく、１４以下がより好ましく、１２以下がさらに好ましい。脂肪族カルボン酸の炭素数が１６を超える場合は、加硫戻りを十分に抑制できない傾向がある。
【００３３】
なお、脂肪族カルボン酸を構成する脂肪族としては、アルキル基などの鎖状構造でも、シクロアルキル基などの環状構造でもよい。
【００３４】
芳香族カルボン酸の亜鉛塩における芳香族カルボン酸としては、例えば、安息香酸、フタル酸、メリト酸、ヘミメリト酸、トリメリト酸、ジフェン酸、トルイル酸、ナフトエ酸などが挙げられる。なかでも、加硫戻りを十分に抑制できることから、安息香酸、フタル酸またはナフトエ酸が好ましい。
【００３５】
混合物中の脂肪族カルボン酸の亜鉛塩と芳香族カルボン酸の亜鉛塩との含有モル比率（脂肪族カルボン酸の亜鉛塩／芳香族カルボン酸の亜鉛塩、以下、含有比率とする）は１／２０以上が好ましく、１／１５以上がより好ましく、１／１０以上がさらに好ましい。含有比率が１／２０未満の場合は、混合物の分散性および安定性が悪化する傾向がある。また、含有比率は２０／１以下が好ましく、１５／１以下がより好ましく、１０／１以下がさらに好ましい。含有比率が２０／１を超える場合は、加硫戻りを十分に抑制できない傾向がある。
【００３６】
混合物中の亜鉛含有率は３質量％以上が好ましく、５質量％以上がより好ましい。混合物中の亜鉛含有率が３質量％未満の場合は、加硫戻りを十分に抑制できない傾向がある。また、混合物中の亜鉛含有率は３０質量％以下が好ましく、２５質量％以下がより好ましい。混合物中の亜鉛含有率が３０質量％を超える場合は、加工性が悪化する傾向がある。
【００３７】
混合物のゴム成分１００質量部に対する含有量は、２質量部以上であり、３質量部以上が好ましく、４質量部以上がより好ましい。混合物の含有量が２質量部未満の場合は、リバージョンの抑制効果が十分ではなく、低燃費性の改善効果が得られにくい傾向がある。また、混合物の含有量は５質量部以下であり、４質量部以下が好ましい。混合物の含有量が５質量部を超える場合は、ゴムの粘度が大幅に下がり、加工性の悪化、ブルームの恐れがある。
【００３８】
酸化亜鉛を含有することで接着性を向上させることができる。
【００３９】
酸化亜鉛のゴム成分１００質量部に対する含有量は、１．０質量部以上であり、１．５質量部がより好ましい。１．０質量部未満の場合は、十分な接着性が得られない恐れがある。また、酸化亜鉛の含有量は、５質量部以下であり、４質量部以下が好ましい。５質量部を超えて含有しても、過剰量であり、それ以上の改善効果は見込めない。
【００４０】
前記ベーストレッド用ゴム組成物は、前記成分以外にも、ゴム組成物の製造に一般的に使用される配合剤、例えば、大粒径カーボンブラック以外の補強剤（その他の補強剤）、カップリング剤、ステアリン酸、可塑剤、老化防止剤、ワックス、加硫剤、加硫促進剤などを適宜含有することができる。
【００４１】
その他の補強剤としては、特に限定されず、シリカなどの白色充填剤、大粒径カーボンブラック以外のカーボンブラックが挙げられる。
【００４２】
シリカとしては、例えば、乾式法により調製されたシリカ（無水ケイ酸）、湿式法により調製されたシリカ（含水ケイ酸）などが挙げられる。なかでも、表面のシラノール基が多く、シランカップリング剤との反応点が多いという理由から、湿式法により調製されたシリカが好ましい。
【００４３】
シリカを含有する場合のゴム成分１００質量部に対する含有量は、低燃費性および補強性の観点から、０．５質量部以上が好ましく、１.０質量部以上がより好ましく、２．０質量部以上がさらに好ましい。また、シリカの含有量は、加工性の観点から、１４０質量部以下が好ましく、１２０質量部以下がより好ましい。
【００４４】
シリカを含有する場合は、シランカップリング剤と併用することが好ましい。シランカップリング剤としては、ゴム工業において、従来からシリカと併用される任意のシランカップリング剤を使用することができ、例えば、ビス（３−トリエトキシシリルプロピル）ジスルフィド、ビス（３−トリエトキシシリルプロピル）テトラスルフィドなどのスルフィド系、３−メルカプトプロピルトリメトキシシラン、Ｍｏｍｅｎｔｉｖｅ社製のＮＸＴ−Ｚ１００、ＮＸＴ−Ｚ４５、ＮＸＴなどのメルカプト系（メルカプト基を有するシランカップリング剤）、ビニルトリエトキシシランなどのビニル系、３−アミノプロピルトリエトキシシランなどのアミノ系、γ−グリシドキシプロピルトリエトキシシランなどのグリシドキシ系、３−ニトロプロピルトリメトキシシランなどのニトロ系、３−クロロプロピルトリメトキシシランなどのクロロ系などが挙げられる。これらは単独で用いてもよく、２種以上を組み合わせて用いてもよい。
【００４５】
シランカップリング剤を含有する場合のシリカ１００質量部に対する含有量は、シリカを良好に分散させることができるという理由から、０．５質量部以上が好ましく、１．５質量部以上がより好ましく、２．５質量部以上がさらに好ましい。また、シランカップリング剤の含有量は、コストの増加に見合ったシリカの分散効果が得られる、スコーチタイムが短くなり過ぎず混練工程や押出工程での加工性が良好であるという理由から、２０質量部以下が好ましく、１５質量部以下がより好ましく、１０質量部以下がさらに好ましい。
【００４６】
可塑剤としては、オイル、液状ポリマー、液状樹脂、植物オイル、エステル系可塑剤などが使用でき、なかでも、加工性、低燃費性およびコストのバランスの観点から、オイルが好ましい。オイルとしては、アロマオイル、ナフテンオイル、パラフィンオイルなどタイヤ工業において一般的なものを使用できる。また、エステル系可塑剤としては、アジピン酸ジブチル（ＤＢＡ）、アジピン酸ジイソブチル（ＤＩＢＡ）、アジピン酸ジオクチル（ＤＯＡ）、アゼライン酸ジ２−エチルヘキシル（ＤＯＺ）、セバシン酸ジブチル（ＤＢＳ）、アジピン酸ジイソノニル（ＤＩＮＡ）、フタル酸ジエチル（ＤＥＰ）、フタル酸ジオクチル（ＤＯＰ）、フタル酸ジウンデシル（ＤＵＰ）、フタル酸ジブチル（ＤＢＰ）、セバシン酸ジ２−エチルへキシル（ＤＯＳ）、リン酸トリブチル（ＴＢＰ）、リン酸トリオクチル（ＴＯＰ）、リン酸トリエチル（ＴＥＰ）、リン酸トリメチル（ＴＭＰ）、チミジントリリン酸（ＴＴＰ）、リン酸トリクレシル（ＴＣＰ）、リン酸トリキシレニル（ＴＸＰ）などが挙げられる。
【００４７】
可塑剤を含有する場合のゴム成分１００質量部に対する含有量は、低燃費性と加工性の両立という理由から、３質量部以上が好ましく、４質量部以上がより好ましい。また、可塑剤の含有量は、ゴム強度の低下を抑制するという理由から、４０質量部以下が好ましく、３５質量部以下がより好ましい。
【００４８】
加硫剤としては、例えば、粉末硫黄、沈降硫黄、コロイド硫黄、表面処理硫黄、不溶性硫黄などの硫黄が挙げられる。加硫剤の含有量は本発明の効果が損なわれない限り特に限定されず、通常のゴム組成物における含有量とすることができる。
【００４９】
加硫促進剤としては、ベンゾチアゾール類、ベンゾチアゾリルスルフェンアミド類、ベンゾチアゾリルスルフェンイミド類などが挙げられる。なかでも、ＮＲおよびＢＲに好適で、加硫が速く、比較的安価という理由から、ベンゾチアゾリルスルフェンアミド類が好ましく、Ｎ−シクロヘキシル−２−ベンゾチアゾリルスルフェンアミドがより好ましい。また、加硫促進剤は、ベンゾチアゾリルスルフェンアミド類とその他の加硫促進剤とを併用してもよい。
【００５０】
加硫促進剤を含有する場合のゴム成分１００質量部に対する含有量は、加硫速度が適度となり、十分に加硫できるという理由から、０．５質量部以上が好ましく、１．５質量部以上がより好ましい。また、加硫促進剤の含有量は、加硫速度が適度となり、スコーチングし難いという理由から、４．０質量部以下が好ましく、３．０質量部以下がより好ましい。
【００５１】
本発明に係るベーストレッド用ゴム組成物は、一般的な方法で製造できる。例えば、バンバリーミキサーやニーダー、オープンロールなどの一般的なゴム工業で使用される公知の混練機で、前記各成分のうち、架橋剤および加硫促進剤以外の成分を混練りした後、これに、架橋剤および加硫促進剤を加えてさらに混練りし、その後加硫する方法などにより製造できる。
【００５２】
本発明の空気入りタイヤは、前記ゴム組成物を用いて、通常の方法により製造できる。すなわち、ジエン系ゴム成分に対して前記の配合剤を必要に応じて配合した前記ゴム組成物を、ベーストレッドの形状にあわせて押出し加工し、タイヤ成型機上で他のタイヤ部材とともに貼り合わせ、通常の方法にて成型することにより、未加硫タイヤを形成し、この未加硫タイヤを加硫機中で加熱加圧することにより、空気入りタイヤを製造することができる。
【実施例】
【００５３】
実施例に基づいて、本発明を具体的に説明するが、本発明はこれらのみに限定されるものではない。
【００５４】
以下に実施例および比較例において用いた各種薬品をまとめて示す。
ＮＲ：ＴＳＲ２０
ＢＲ：宇部興産（株）製のＵＢＥＰＯＬ  ＢＲ１５０Ｂ（シス含量：９７質量％）
カーボンブラック１：三菱化学（株）製のダイヤブラックＮ３３０（ＤＢＰ吸油量：１０２ｍｌ／１００ｇ、Ｎ2ＳＡ：７９ｍ2／ｇ）
カーボンブラック２：三菱化学（株）製のダイヤブラックＮ２２０（ＤＢＰ吸油量：１１４ｍｌ／１００ｇ、Ｎ2ＳＡ：１１５ｍ2／ｇ）
カーボンブラック３：三菱化学（株）製のダイヤブラックＮ５５０（ＦＥＦ、ＤＢＰ吸油量：１１５ｍｌ／１００ｇ、Ｎ2ＳＡ：４１ｍ2／ｇ）
ワックス：大内新興化学工業（株）製のサンノックＮ
老化防止剤１：住友化学（株）製のアンチゲン６Ｃ（Ｎ−フェニル−Ｎ’−（１，３−ジメチルブチル）−ｐ−フェニレンジアミン）
老化防止剤２：住友化学（株）製のアンチゲンＲＤ（２，２，４−トリメチル−１，２−ジヒドロキノリン重合体）
ステアリン酸：日油（株）製のステアリン酸「椿」
酸化亜鉛：三井金属鉱業（株）製の亜鉛華１種
混合物：ストラクトール社製のアクチベーター７３Ａ（脂肪族カルボン酸の亜鉛塩：やし油由来の脂肪酸（炭素数：８〜１２）の亜鉛塩、芳香族カルボン酸の亜鉛塩：安息香酸亜鉛、含有モル比率：１／１、亜鉛含有率：１７質量％）
オイル：（株）ジャパンエナジー製のＸ−１４０（アロマオイル）
硫黄：鶴見化学工業（株）製の粉末硫黄
加硫促進剤：住友化学（株）製のソクシノールＣＺ（Ｎ−シクロヘキシル−２−ベンゾチアゾリルスルフェンアミド）
【００５５】
実施例および比較例
表１に示す配合処方に従い、１．７Ｌのバンバリーミキサーを用いて、硫黄および加硫促進剤以外の薬品を排出温度１５０℃で５分間混練りし、混練物を得た。次に、オープンロールを用いて、得られた混練物に硫黄および加硫促進剤を添加し、３分間練り込み、未加硫ゴム組成物を得た。さらに、得られた未加硫ゴム組成物を１８０℃の条件下で１０分間プレス加硫する高温加硫条件、および１７０℃の条件下で１２分間プレス加硫する低温加硫条件で加硫し、試験用加硫ゴムシートを得た。
【００５６】
得られた試験用加硫ゴムシートを用いて以下に示す方法により評価を行った。評価結果を表１に示す。
【００５７】
低燃費性試験
（株）上島製作所製のスペクトロメーターを用いて、動的歪振幅１％、周波数１０Ｈｚおよび温度５０℃の条件下で加硫ゴム組成物の損失正接（ｔａｎδ）を測定した。結果は、比較例１のｔａｎδを１００として、各配合のｔａｎδを指数表示した。指数が大きいほど、低燃費性に優れることを示す。
【００５８】
耐久性試験
各試験用加硫ゴム組成物からなる３号ダンベル型試験片を用いて、ＪＩＳ  Ｋ  ６２５１「加硫ゴム及び熱可塑性ゴム−引張特性の求め方」に準じて、８０℃雰囲気下にて引張試験を実施し、破断時強度（ＴＢ）（ＭＰａ）、破断時伸び（ＥＢ）（％）を測定し、破壊エネルギーを「式：破壊エネルギー＝（ＴＢ×ＥＢ）／２」により求めた。結果は、比較例１の破壊エネルギーを１００として、各配合の破壊エネルギーを指数表示した。指数が大きいほど、破壊特性および耐久性に優れることを示す。
【００５９】
接着性試験
前記未加硫ゴム組成物から厚さ２ｍｍの未加硫ゴムシートを切り出し、該未加硫ゴムシートを２枚重ね合わせ、高温加硫条件および低温加硫条件で加硫して接着させ、幅２５ｍｍにカットし、接着試験用ゴム試験片を作製した。これを５０ｍｍ／分の引っ張り速度で剥離し、剥離強度（Ｎ／ｍｍ）を測定した。結果は、比較例１の剥離強度を１００として、各配合の剥離強度を指数表示した。指数が大きいほど、隣接部材との接着性に優れることを示す。
【００６０】
【表１】
2018100359.tif 000002
【００６１】
表１の結果より、イソプレン系ゴムおよびブタジエンゴムを所定量含むゴム成分に対し、大粒径カーボンブラック、脂肪族カルボン酸の亜鉛塩と芳香族カルボン酸の亜鉛塩との混合物および酸化亜鉛を所定量含有するベーストレッド用ゴム組成物により構成されたベーストレッドを有する本発明の空気入りタイヤが、低燃費性に優れることがわかる。